【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
（Ａ）１６０，０００より高い重量平均分子量（Ｍｗ）を有するポリ（ビニルアセタール）樹脂を含む高Ｍｗ層；及び
（Ｂ）１６０，０００以下の重量平均分子量（Ｍｗ）及び少なくとも４６℃のガラス転移温度（Ｔｇ）を有するポリ（ビニルアセタール）樹脂を含む高Ｔｇ層：
を含む多層中間膜。
【請求項２】
高Ｔｇ層は、１９０℃において２．１６キログラムの荷重下で測定して少なくとも０．６５グラム／１０分のメルトフローインデックス（ＭＦＩ）を有する、請求項１に記載の多層中間膜。
【請求項３】
高Ｔｇ層は１２０ｃｐを超えない溶液粘度を有する、請求項１に記載の多層中間膜。
【請求項４】
高Ｔｇ層中のポリ（ビニルアセタール）樹脂の重量平均分子量（Ｍｗ）は１００，０００を超えない、請求項１に記載の多層中間膜。
【請求項５】
高Ｔｇ層はポリ（ビニルアセタール）樹脂１００部あたり少なくとも５部の量の可塑剤を更に含む、請求項１に記載の多層中間膜。
【請求項６】
高Ｔｇ層は、高Ｔｇ層中において１４０，０００を超えない重量平均分子量（Ｍｗ）を有するポリ（ビニルアセタール）樹脂、及びポリ（ビニルアセタール）樹脂１００部あたり２部〜２０部の範囲の量の可塑剤を含む、請求項１に記載の多層中間膜。
【請求項７】
高Ｔｇ層は、１５０，０００を超えない重量平均分子量（Ｍｗ）を有するポリ（ビニルアセタール）樹脂、及びポリ（ビニルアセタール）樹脂１００部あたり約５部〜２０部の範囲の量の可塑剤を含み、少なくとも５０℃のガラス転移温度（Ｔｇ）を有し、高Ｍｗ層は、少なくとも１８０，０００の重量平均分子量（Ｍｗ）を有するポリ（ビニルアセタール）樹脂及び少なくとも２３ｐｈｒの量の可塑剤を含み、４６℃を超えないガラス転移温度（Ｔｇ）を有する、請求項１に記載の多層中間膜。
【請求項８】
高Ｍｗ層のガラス転移温度（Ｔｇ）は、高Ｔｇ層のガラス転移温度（Ｔｇ）よりも少なくとも４℃低い、請求項１に記載の多層中間膜。
【請求項９】
高Ｍｗ層及び高Ｔｇ層はそれぞれ可塑剤を有し、少なくとも１つの高Ｔｇ層は高Ｍｗ層よりも少なくとも７ｐｈｒ少ない可塑剤を有する、請求項１に記載の多層中間膜。
【請求項１０】
高Ｍｗ層は、少なくとも１８０，０００の重量平均分子量（Ｍｗ）、少なくとも２０ｐｈｒの量の可塑剤、及び４６℃未満のガラス転移温度（Ｔｇ）を有し、高Ｔｇ層は、１５０，０００以下の重量平均分子量（Ｍｗ）、２０ｐｈｒ未満の量の可塑剤、少なくとも４６℃のガラス転移温度（Ｔｇ）、及び少なくとも１０，０００，０００パスカルの５０℃におけるＥ’弾性率を有する、請求項１に記載の多層中間膜。
【請求項１１】
少なくとも２つの高Ｍｗ層を含み、少なくとも２つの高Ｍｗ層の間に高Ｔｇ中間層が配置されている、請求項１に記載の多層中間膜。
【請求項１２】
（Ａ）１６０，０００より高い重量平均分子量（Ｍｗ）を有するポリ（ビニルアセタール）樹脂及び可塑剤を含み、４６℃未満のガラス転移温度（Ｔｇ）を有する高Ｍｗ層；及び
（Ｂ）１６０，０００以下の重量平均分子量（Ｍｗ）を有するポリ（ビニルアセタール）樹脂、及びポリ（ビニルアセタール）樹脂１００部あたり２部〜２０部の量の可塑剤を含み、少なくとも４６℃のガラス転移温度（Ｔｇ）を有する高Ｔｇ層；
を含む多層中間膜。
【請求項１３】
高Ｔｇ層は１２０ｃｐｓを超えない溶液粘度を有し、高Ｔｇ層中のポリ（ビニルアセタール）樹脂の重量平均分子量（Ｍｗ）は１００，０００を超えない、請求項１２に記載の多層中間膜。
【請求項１４】
高Ｔｇ層は、１５０，０００を超えない重量平均分子量（Ｍｗ）を有するポリ（ビニルアセタール）樹脂、及びポリ（ビニルアセタール）樹脂１００部あたり約５部〜２０部の範囲の量の可塑剤を含み、少なくとも５０℃のガラス転移温度（Ｔｇ）を有し；
高Ｍｗ層は、少なくとも１８０，０００の重量平均分子量（Ｍｗ）を有するポリ（ビニルアセタール）樹脂、及び少なくとも２３ｐｈｒの量の可塑剤を含み、４６℃を超えないガラス転移温度（Ｔｇ）を有する、請求項１２に記載の多層中間膜。
【請求項１５】
高Ｔｇ層は１２０ｃｐｓを超えない溶液粘度を有する、請求項１２に記載の多層中間膜。
【請求項１６】
高Ｍｗ層のＴｇは高Ｔｇ層のガラス転移温度（Ｔｇ）よりも少なくとも４℃低い、請求項１２に記載の多層中間膜。
【請求項１７】
（Ｃ）１６０，０００より高い重量平均分子量（Ｍｗ）を有するポリ（ビニルアセタール）樹脂及び可塑剤を含み、４６℃未満のガラス転移温度（Ｔｇ）を有する高Ｍｗ層；
をさらに含み、
高Ｔｇ層は複数の高Ｍｗ層の間に配置されている、請求項１２に記載の多層中間膜。
【請求項１８】
高Ｔｇ層は少なくとも５２℃のガラス転移温度（Ｔｇ）を有する、請求項１に記載の多層中間膜。
【請求項１９】
高Ｔｇ層は少なくとも０．７のメルトフローインデックス（ＭＦＩ）を有する、請求項２に記載の多層中間膜。
【請求項２０】
多層中間膜全体は１５ミル〜６０ミルの範囲の厚さを有し、４０℃における高Ｔｇ中間層のＥ’弾性率は少なくとも３００，０００，０００パスカルであり、５０℃における高Ｔｇ中間層のＥ’弾性率は少なくとも１０，０００，０００パスカルである、請求項１に記載の多層中間膜。
【請求項２１】
多層中間膜がガラスの２つの層の間に配置されている、請求項１に記載の多層中間膜。
【請求項２２】
ガラス基材及びポリマーフィルムを更に含み、ポリマーフィルムはポリ（ビニルアセタール）とは異なるポリマーである、請求項１に記載の多層中間膜。
【手続補正２】
【補正対象書類名】明細書
【補正対象項目名】００８９
【補正方法】変更
【補正の内容】
【００８９】
[0092]更に、本発明の任意の単一の構成要素に関して与えられている任意の範囲、値、又は特徴は、互換的な場合には、本発明の任意の他の構成要素に関して与えられている任意の範囲、値、又は特徴と互換的に用いて、本明細書全体にわたって与えられているそれぞれの構成要素に関して規定されている値を有する一態様を形成することができることが理解される。
本発明は以下の実施態様を含む。
（１）（Ａ）１６０，０００より高い重量平均分子量（Ｍｗ）を有するポリ（ビニルアセタール）樹脂を含む高Ｍｗ層；及び
（Ｂ）１６０，０００以下の重量平均分子量（Ｍｗ）及び少なくとも４６℃のガラス転移温度（Ｔｇ）を有するポリ（ビニルアセタール）樹脂を含む高Ｔｇ層：
を含む多層中間膜。
（２）高Ｔｇ層は、１９０℃において２．１６キログラムの荷重下で測定して少なくとも０．６５グラム／１０分のメルトフローインデックス（ＭＦＩ）を有する、（１）に記載の多層中間膜。
（３）高Ｔｇ層は１２０ｃｐを超えない溶液粘度を有する、（１）に記載の多層中間膜。
（４）高Ｔｇ層中のポリ（ビニルアセタール）樹脂の重量平均分子量（Ｍｗ）は１００，０００を超えない、（１）に記載の多層中間膜。
（５）高Ｔｇ層はポリ（ビニルアセタール）樹脂１００部あたり少なくとも５部の量の可塑剤を更に含む、（１）に記載の多層中間膜。
（６）高Ｔｇ層は、高Ｔｇ層中において１４０，０００を超えない重量平均分子量（Ｍｗ）を有するポリ（ビニルアセタール）樹脂、及びポリ（ビニルアセタール）樹脂１００部あたり２部〜２０部の範囲の量の可塑剤を含む、（１）に記載の多層中間膜。
（７）高Ｔｇ層は、１５０，０００を超えない重量平均分子量（Ｍｗ）を有するポリ（ビニルアセタール）樹脂、及びポリ（ビニルアセタール）樹脂１００部あたり約５部〜２０部の範囲の量の可塑剤を含み、少なくとも５０℃のガラス転移温度（Ｔｇ）を有し、高Ｍｗ層は、少なくとも１８０，０００の重量平均分子量（Ｍｗ）を有するポリ（ビニルアセタール）樹脂及び少なくとも２３ｐｈｒの量の可塑剤を含み、４６℃を超えないガラス転移温度（Ｔｇ）を有する、（１）に記載の多層中間膜。
（８）高Ｍｗ層のガラス転移温度（Ｔｇ）は、高Ｔｇ層のガラス転移温度（Ｔｇ）よりも少なくとも４℃低い、（１）に記載の多層中間膜。
（９）高Ｍｗ層及び高Ｔｇ層はそれぞれ可塑剤を有し、少なくとも１つの高Ｔｇ層は高Ｍｗ層よりも少なくとも７ｐｈｒ少ない可塑剤を有する、（１）に記載の多層中間膜。
（１０）高Ｍｗ層は、少なくとも１８０，０００の重量平均分子量（Ｍｗ）、少なくとも２０ｐｈｒの量の可塑剤、及び４６℃未満のガラス転移温度（Ｔｇ）を有し、高Ｔｇ層は、１５０，０００以下の重量平均分子量（Ｍｗ）、２０ｐｈｒ未満の量の可塑剤、少なくとも４６℃のガラス転移温度（Ｔｇ）、及び少なくとも１０，０００，０００パスカルの５０℃におけるＥ’弾性率を有する、（１）に記載の多層中間膜。
（１１）少なくとも２つの高Ｍｗ層を含み、少なくとも２つの高Ｍｗ層の間に高Ｔｇ中間層が配置されている、（１）に記載の多層中間膜。
（１２）（Ａ）１６０，０００より高い重量平均分子量（Ｍｗ）を有するポリ（ビニルアセタール）樹脂及び可塑剤を含み、４６℃未満のガラス転移温度（Ｔｇ）を有する高Ｍｗ層；及び
（Ｂ）１６０，０００以下の重量平均分子量（Ｍｗ）を有するポリ（ビニルアセタール）樹脂、及びポリ（ビニルアセタール）樹脂１００部あたり２部〜２０部の量の可塑剤を含み、少なくとも４６℃のガラス転移温度（Ｔｇ）を有する高Ｔｇ層；
を含む多層中間膜。
（１３）高Ｔｇ層は１２０ｃｐｓを超えない溶液粘度を有し、高Ｔｇ層中のポリ（ビニルアセタール）樹脂の重量平均分子量（Ｍｗ）は１００，０００を超えない、（１２）に記載の多層中間膜。
（１４）高Ｔｇ層は、１５０，０００を超えない重量平均分子量（Ｍｗ）を有するポリ（ビニルアセタール）樹脂、及びポリ（ビニルアセタール）樹脂１００部あたり約５部〜２０部の範囲の量の可塑剤を含み、少なくとも５０℃のガラス転移温度（Ｔｇ）を有し；
高Ｍｗ層は、少なくとも１８０，０００の重量平均分子量（Ｍｗ）を有するポリ（ビニルアセタール）樹脂、及び少なくとも２３ｐｈｒの量の可塑剤を含み、４６℃を超えないガラス転移温度（Ｔｇ）を有する、（１２）に記載の多層中間膜。
（１５）高Ｔｇ層は１２０ｃｐｓを超えない溶液粘度を有する、（１２）に記載の多層中間膜。
（１６）高Ｍｗ層のＴｇは高Ｔｇ層のガラス転移温度（Ｔｇ）よりも少なくとも４℃低い、（１２）に記載の多層中間膜。
（１７）（Ａ）１６０，０００より高い重量平均分子量（Ｍｗ）を有するポリ（ビニルアセタール）樹脂及び可塑剤を含み、４６℃未満のガラス転移温度（Ｔｇ）を有する高Ｍｗ層；
（Ｂ）１６０，０００以下の重量平均分子量（Ｍｗ）を有するポリ（ビニルアセタール）樹脂、及びポリ（ビニルアセタール）樹脂１００部あたり２部〜２０部の量の可塑剤を含み、少なくとも４６℃のガラス転移温度（Ｔｇ）を有する高Ｔｇ層；及び
（Ｃ）１６０，０００より高い重量平均分子量（Ｍｗ）を有するポリ（ビニルアセタール）樹脂及び可塑剤を含み、４６℃未満のガラス転移温度（Ｔｇ）を有する高Ｍｗ層；
を含み、
高Ｔｇ層は複数の高Ｍｗ層の間に配置されている多層中間膜。
（１８）高Ｔｇ層は１２０ｃｐｓを超えない溶液粘度を有する、（１７）に記載の多層中間膜。
（１９）少なくとも１つの高Ｍｗ層のガラス転移温度（Ｔｇ）は高Ｔｇ層のガラス転移温度（Ｔｇ）よりも少なくとも４℃低い、（１７）に記載の多層中間膜。
（２０）高Ｔｇ層は、１５０，０００を超えない重量平均分子量（Ｍｗ）を有するポリ（ビニルアセタール）樹脂、及びポリ（ビニルアセタール）樹脂１００部あたり約５部〜２０部の範囲の量の可塑剤を含み、少なくとも５０℃のガラス転移温度（Ｔｇ）を有し；
少なくとも１つの高Ｍｗ層は、少なくとも１８０，０００の重量平均分子量（Ｍｗ）を有するポリ（ビニルアセタール）樹脂、及び少なくとも２３ｐｈｒの量の可塑剤を含み、４６℃を超えないガラス転移温度（Ｔｇ）を有する、（１７）に記載の多層中間膜。
（２１）高Ｔｇ層は少なくとも５０℃のガラス転移温度（Ｔｇ）を有する、（１）に記載の多層中間膜。
（２２）高Ｔｇ層は少なくとも５２℃のガラス転移温度（Ｔｇ）を有する、（１）に記載の多層中間膜。
（２３）高Ｔｇ層は少なくとも０．７のメルトフローインデックス（ＭＦＩ）を有する、（２）に記載の多層中間膜。
（２４）高Ｔｇ層は少なくとも０．７のメルトフローインデックス（ＭＦＩ）を有する、（２）に記載の多層中間膜。
（２５）高Ｔｇ層は少なくとも０．９のメルトフローインデックス（ＭＦＩ）を有する、（２）に記載の多層中間膜。
（２６）高Ｔｇ層は少なくとも１のメルトフローインデックス（ＭＦＩ）を有する、（２）に記載の多層中間膜。
（２７）高Ｔｇ層は少なくとも１．２のメルトフローインデックス（ＭＦＩ）を有する、（２）に記載の多層中間膜。
（２８）高Ｔｇ層は少なくとも２のメルトフローインデックス（ＭＦＩ）を有する、（２）に記載の多層中間膜。
（２９）高Ｔｇ層は１００ｃｐｓを超えない溶液粘度を有する、（１）に記載の多層中間膜。
（３０）高Ｔｇ層及び高Ｍｗ層は少なくとも８０重量％のポリ（ビニルアセタール）樹脂を含む、（１）に記載の多層中間膜。
（３１）高Ｔｇ層中のポリ（ビニルアセタール）樹脂の重量平均分子量（Ｍｗ）は１５０，０００を超えない、（１）に記載の多層中間膜。
（３２）高Ｔｇ層中のポリ（ビニルアセタール）樹脂の重量平均分子量（Ｍｗ）は１４０，０００を超えない、（１）に記載の多層中間膜。
（３３）高Ｔｇ層中のポリ（ビニルアセタール）樹脂の重量平均分子量（Ｍｗ）は１２０，０００を超えない、（１）に記載の多層中間膜。
（３４）高Ｔｇ層中のポリ（ビニルアセタール）樹脂の重量平均分子量（Ｍｗ）は１００，０００を超えない、（１）に記載の多層中間膜。
（３５）高Ｔｇ層中の可塑剤の量は、ポリ（ビニルアセタール）樹脂１００部あたり少なくとも８部である、（１）に記載の多層中間膜。
（３６）高Ｍｗ層のガラス転移温度（Ｔｇ）は、高Ｔｇ層のガラス転移温度（Ｔｇ）よりも少なくとも８℃低い、（１）に記載の多層中間膜。
（３７）高Ｔｇ層及び高Ｍｗ層中のポリ（ビニルアセタール）樹脂はポリビニルブチラールを含む、（１）に記載の多層中間膜。
（３８）ポリ（ビニルアセタール）樹脂は１４重量％〜２３重量％のヒドロキシル基含量を有する、（１）に記載の多層中間膜。
（３９）ポリ（ビニルアセタール）樹脂のビニルブチラール基含量は少なくとも６０重量％である、（３８）に記載の多層中間膜。
（４０）多層中間膜全体は１５ミル〜６０ミルの範囲の厚さを有する、（１）に記載の多層中間膜。
（４１）多層中間膜全体は１５ミル〜６０ミルの範囲の厚さを有し、４０℃における高Ｔｇ中間層のＥ’弾性率は少なくとも３００，０００，０００パスカルであり、５０℃における高Ｔｇ中間層のＥ’弾性率は少なくとも１０，０００，０００パスカルである、（１）に記載の多層中間膜。
（４２）４０℃におけるＥ’弾性率は少なくとも６００，０００，０００パスカルであり、５０℃におけるＥ’弾性率は少なくとも５０，０００，０００パスカルである、（４１）に記載の多層中間膜。
（４３）４０℃における高Ｔｇ中間層のＥ’弾性率は少なくとも６００，０００，０００パスカルであり、５０℃における高Ｔｇ中間層のＥ’弾性率は少なくとも５０，０００，０００パスカルである、（１）に記載の多層中間膜。
（４４）少なくとも２つの高Ｍｗ層を含み、少なくとも２つの高Ｍｗ層の間に高Ｔｇ中間層が配置されている、（１）に記載の多層中間膜。
（４５）多層中間膜がガラス基材に積層されている、（１）に記載の多層中間膜。
（４６）多層中間膜がガラスの２つの層の間に配置されている、（１）に記載の多層中間膜。
（４７）ガラス基材及びポリマーフィルムを更に含み、ポリマーフィルムはポリ（ビニルアセタール）とは異なるポリマーである、（１）に記載の多層中間膜。